(57)【要約】    【課題】  本発明は、液体電子写真方式用であって、定着性、転写効率に優れた記録媒体の提供を課題とする。    【解決手段】  本発明の液体現像剤用記録媒体は、樹脂基材と、該樹脂基材に形成された体積基準で３ｎｍ〜５００ｎｍの無機微粒子を３質量％〜３０質量％含有するオイル吸収層と、該オイル吸収層に形成された表面抵抗率が１×１０5 Ω／□以上、１×１０11Ω／□未満の導電層とを備えることを特徴とする。【選択図】  図１
2012163761.tif 000002
【特許請求の範囲】
【請求項１】
樹脂基材と、
該樹脂基材に形成された体積基準で３ｎｍ〜５００ｎｍの無機微粒子を３質量％〜３０質量％含有するオイル吸収層と、
該オイル吸収層に形成された表面抵抗率が１×１０5 Ω／□以上、１×１０11Ω／□未満の導電層と
を備えることを特徴とする液体現像剤用記録媒体。
【請求項２】
前記導電層は、膜厚が０．５μｍ〜６μｍである請求項１に記載の液体現像剤用記録媒体。
【請求項３】
前記導電層は、ポリチオフェン、ポリピロール、ポリアニリンから選ばれる有機導電性ポリマー、または酸化錫、インジウム−錫酸化物、アンチモン複酸化物から選ばれる無機導電性物質の少なくとも種以上を含む請求項１または請求項２に記載の液体現像剤用記録媒体。
【請求項４】
前記無機微粒子は、シリカ、炭酸カルシウム、酸化チタン、カオリン、アルミナ、酸化亜鉛のうちの少なくとも種以上である請求項１乃至請求項３のいずれか１項に記載の液体現像剤用記録媒体。
【請求項５】
前記樹脂基材は、ポリエチレンテレフタレート、ポリエチレンナフタレート、セルロースプラスチック、塩素化ポリエチレン、エチレン−塩化ビニル共重合体、フッ素樹脂、ポリブタジエン、ポリブチレン、アイオノマー樹脂、ニトリル樹脂、ポリアミド、ポリエーテルケトン、綿状低密度ポリエチレン、低密度ポリエチレン、中密度ポリエチレン、水架橋ポリエチレン、ノルボルネン樹脂、接着性ポリオレフィン、ポリプロピレン、ポリビニルアルコール、ポリ塩化ビニル、ポリ塩化ビニリデンのいずれかである請求項１乃至４のいずれか１項に記載の液体現像剤用記録媒体。
【請求項６】
樹脂基材、該樹脂基材に形成された体積基準で３ｎｍ〜５００ｎｍの無機微粒子を３質量％〜３０質量％含有するオイル吸収層、及び該オイル吸収層に形成された表面抵抗率が１×１０5 Ω／□以上、１×１０11Ω／□未満の導電層を備える記録媒体の前記導電層に、トナー粒子とキャリア液を含む液体現像剤で現像されたトナー画像を転写バイアスを印加して転写した後、
前記トナー画像が転写された前記記録媒体を加熱して前記トナー画像を前記記録媒体に定着することを特徴とする画像形成方法。
【請求項７】
前記液体現像剤におけるキャリア液が、直鎖状構造の液状シリコーン、環状構造の液状シリコーン、分岐鎖状構造の液状シリコーンのうちの少なくとも種以上を含む請求項６に記載の画像形成方法。
【発明の詳細な説明】
【技術分野】
【０００１】
本発明は、電子写真法、静電記録、静電印刷等に使用される液体現像剤用記録媒体および画像形成方法に関する。
【背景技術】
【０００２】
液体現像剤を用いた電子写真方式は、粉体トナーを用いた電子写真方式では実現できない利点として、サブミクロンサイズでの微細なトナー粒子を用いることができ、高精細な画質を実現できること、少量のトナー粒子で充分な画像濃度が得られること等が挙げられる。このような液体現像剤は、ジメチルシリコンやアイソパーといったキャリア液中に微細なトナー粒子を分散させている。そして、このような液体現像剤を用いた電子写真方式の画像形成装置においては、帯電したトナー粒子に電界を付与することによりトナー粒子を転写紙に転写させることが一般的に知られている（特許文献１）。
【０００３】
この特許文献１に記載される転写紙のように、体積抵抗率が低い場合（１×１０5 Ω・ｃｍ〜１×１０11Ω・ｃｍ）には、良好な転写性を確保することが可能てあるが、転写材として樹脂基材、例えばＰＥＴ基材（１×１０12Ω・ｃｍ）を用いる場合、転写材の体積抵抗率が高く、良好な転写性を確保することができない場合がある。
【０００４】
一方、特許文献１に記載されるように、キャリア液が転写紙表面の画像中に残留した状態で定着プロセスを行うと、残留しているキャリア液がトナー粒子間の凝集を阻害して定着性を悪化させることが一般的に知られている。特許文献１のような場合には、転写紙上の微量のキャリア液は転写紙に吸収されるので、転写紙表面のトナー画像中のキャリア液によって定着性に悪影響を与えることはない。しかし、転写材としてキャリア液を吸収しないＰＥＴ基材等の樹脂基材を用いる場合、樹脂基材上に形成されたトナー画像中に含まれるキャリア液は転写材であるＰＥＴ基材には吸収されず、キャリア液が転写材表面のトナー画像中に残留した状態で定着プロセスを行うこととなる。このような場合、残留しているキャリア液がトナー粒子間の凝集を阻害して定着性を悪化させるという現象を生じることがあり、特に低揮発性のキャリア液を用いた時には顕著である。
【先行技術文献】
【特許文献】
【０００５】
【特許文献１】特開２００７−６５３３６号公報
【発明の概要】
【発明が解決しようとする課題】
【０００６】
本発明は、液体電子写真方式用であって、転写効率、定着性に優れる記録媒体および画像形成方法の提供を課題とする。
【課題を解決するための手段】
【０００７】
本発明の液体現像剤用記録媒体は、樹脂基材と、該樹脂基材に形成された体積基準で３ｎｍ〜５００ｎｍの無機微粒子を３質量％〜３０質量％含有するオイル吸収層と、該オイル吸収層に形成された表面抵抗率が１×１０5 Ω／□以上、１×１０11Ω／□未満の導電層とを備えることを特徴とする。
【０００８】
前記導電層は、膜厚が０．５μｍ〜６μｍであることを特徴とする。
【０００９】
前記導電層は、ポリチオフェン、ポリピロール、ポリアニリンから選ばれる有機導電性ポリマー、または酸化錫、インジウム−錫酸化物、アンチモン複酸化物から選ばれる無機導電性物質の少なくとも種以上を含むことを特徴とする。
【００１０】
前記無機微粒子は、シリカ、炭酸カルシウム、酸化チタン、カオリン、アルミナ、酸化亜鉛のうちの少なくとも種以上であることを特徴とする。
【００１１】
前記樹脂基材は、ポリエチレンテレフタレート、ポリエチレンナフタレート、セルロースプラスチック、塩素化ポリエチレン、エチレン−塩化ビニル共重合体、フッ素樹脂、ポリブタジエン、ポリブチレン、アイオノマー樹脂、ニトリル樹脂、ポリアミド、ポリエーテルケトン、綿状低密度ポリエチレン、低密度ポリエチレン、中密度ポリエチレン、水架橋ポリエチレン、ノルボルネン樹脂、接着性ポリオレフィン、ポリプロピレン、ポリビニルアルコール、ポリ塩化ビニル、ポリ塩化ビニリデンのいずれかであることを特徴とする。
【００１２】
本発明の画像形成方法は、樹脂基材、該樹脂基材に形成された体積基準で３ｎｍ〜５００ｎｍの無機微粒子を３質量％〜３０質量％含有するオイル吸収層、及び該オイル吸収層に形成された表面抵抗率が１×１０5 Ω／□以上、１×１０11Ω／□未満の導電層を備える記録媒体の前記導電層に、トナー粒子とキャリア液を含む液体現像剤で現像されたトナー画像を転写バイアスを印加して転写した後、前記トナー画像が転写された前記記録媒体を加熱して前記トナー画像を前記記録媒体に定着することを特徴とする。
【００１３】
前記液体現像剤におけるキャリア液が、直鎖状構造の液状シリコーン、環状構造の液状シリコーン、分岐鎖状構造の液状シリコーンのうちの少なくとも種以上を含むことを特徴とする。
【００１４】
本発明によれば、樹脂基材上に無機微粒子を３質量％以上、３０質量％未満含有した塗工液を塗布することにより、塗工層中に微粒子を起点とする亀裂や空隙を発生させることができ、微粒子中の細孔を含め、オイル吸収層とできるので、トナー画像中のキャリア液を低減でき、定着性に優れた液体現像剤用記録媒体とできる。
【００１５】
また、オイル吸収層上に表面抵抗率が１×１０5 Ω／□以上、１×１０11Ω／□未満の導電層を設けたことにより、記録媒体へのトナー画像転写時に、トナーに適切に電界を付与でき、良好な転写効率を得ることができる。また、導電層の膜厚を６μｍ以下とすることによりオイル吸収層の吸収構造を阻害することがなく、良好なオイル吸収性能を維持できる。
【図面の簡単な説明】
【００１６】
【図１】本発明の液体現像剤用記録媒体を説明するための断面図である。
【図２】本発明における画像形成方法を説明するための図である。
【図３】本発明の記録媒体におけるオイル吸収層、導電層の塗布機構例を説明するための図である。
【発明を実施するための形態】
【００１７】
（記録媒体）
図１は、本発明の液体現像剤用記録媒体を説明するための断面図であり、図中、１は樹脂基材、２はオイル吸収層、３は導電層を示す。
【００１８】
本発明の樹脂基材１は、ブリストー法（ＪＡＰＡＮ  ＴＡＰＰＩ  Ｎｏ．５１）におけるシリコンオイル（５０ｃｓ）吸収性が、３０ｍｓｅｃ1/2 以内のオイル吸収量が３０ｍｌ／ｍ2 以下のようにキャリア液の吸収性が低いものである。
【００１９】
具体的には、樹脂基材１としては、ポリエチレンテレフタレート、ポリエチレンナフタレート、セルロースプラスチック、塩素化ポリエチレン、エチレン−塩化ビニル共重合体、フッ素樹脂、ポリブタジエン、ポリブチレン、アイオノマー、ニトリル樹脂、ポリアミド、ポリエーテルケトン、綿状低密度ポリエチレン、低密度ポリエチレン、中密度ポリエチレン、水架橋ポリエチレン、ノルボルネン樹脂、接着性ポリオレフィン、ポリプロピレン、ポリビニルアルコール、ポリ塩化ビニル、ポリ塩化ビニリデンのフィルム、またはシートが例示される。また、基材樹脂中には、炭酸カルシウム、タルク、ガラスビーズ、水酸化アルミニウム、水酸化マグネシウム、珪藻土、シリカ、カーボンブラック、金属粉、グラファイト、シラスバルーン、ガラス繊維、チタン酸カリ、ワラストナイト、アスベスト、炭素繊維、マイカ、ガラス等の充填剤を含有させてもよい。
【００２０】
樹脂基材としては、記録媒体としての支持性の観点から、膜厚は２０μｍ〜３００μｍとするとよく、上記樹脂基材用材料をシート化、フィルム化したものである。また、樹脂基材としては、紙上に上記樹脂基材用樹脂を被覆した「コート紙」であってもよく、また、無機顔料を含有させて延伸処理した樹脂フィルムを表層とする合成紙、例えばユポ紙（（株）ユポ・コーポレーション製）、また、クリスパー（東洋紡績（株）製）であってもよい。
【００２１】
樹脂基材１上におけるオイル吸収層２は、樹脂エマルジョンに無機微粒子を添加するか、または、樹脂溶液に無機微粒子を添加して得られる塗工液を、樹脂基材１上に塗工、乾燥して形成され、記録媒体表面に付着するキャリア液に対する吸収性を有するものとできる。
【００２２】
また、オイル吸収層用の樹脂としては、スチレン−ブタジエン共重合体、ポリウレタン樹脂、アクリル樹脂、ポリビニルアルコール樹脂等が例示される。樹脂のガラス転移点（Ｔｇ）としては、５０℃以上、１１０℃未満であることが好ましい。５０℃より低いと、定着プロセスによっては溶融化するので好ましくない。
【００２３】
樹脂エマルジョンとしては、安全面や環境面から水性エマルジョンが好ましいが、油性エマルジョンとしてもよい。油性エマルジョンにおける油性媒体としてはヘキサン、シクロヘキサン、ヘプタン、トルエン、ｍ−キシレン、ジエチルエーテル、アセトン、酢酸エチル、メチルエチルケトン、ジオキサン、メチルイソブチルケトン、酢酸ブチル、シクロヘキサノン、メチルシクロヘキサノン、イソホロン、エチレングリコールモノエチルエーテル、エチレングリコールモノエチルエーテルアセテート、エチレングリコールモノブチルエーテル、プロピレングリコールモノブチルエーテル、プロピレングリコールモノメチルエーテルアセテート、ジエチレングリコールモノメチルエーテル、エタノール、イソプロパノール、ｉ−ブタノール、ｎ−ブタノール、ジアセトンアルコール等が例示される。
【００２４】
樹脂エマルジョンとすると、塗布膜における乾燥性に優れ、また樹脂微粒子同士による成膜性に優れるので好ましい。樹脂エマルジョンにおける樹脂微粒子の粒径は、１０ｎｍ以上、１μｍ未満とするとよい。
【００２５】
また、オイル吸収層２中には、無機微粒子が含有される。無機微粒子はトナー画像中のキャリア液を吸着する機能を付与するものであり、例えばシリカ微粒子、炭酸カルシウム微粒子、酸化チタン微粒子、カオリン微粒子、アルミナ微粒子、酸化亜鉛微粒子等が例示される。無機微粒子としては、平均体積一次粒径が３ｎｍ以上、５００ｎｍ未満のものとするとよい。平均体積一次粒径が３ｎｍ未満であると、トナー画像中のキャリア液を吸収するために必要な細孔が形成されず、結果として定着性が悪化することが確認された。また、平均体積一次粒径が５００ｎｍ以上である５５０ｎｍであると、オイル吸収層中の孔構造が大きく、キャリア液が伝わる表面積が充分に確保できす、同様にトリャア液の吸収性が悪化し、結果として定着性が悪化することが確認された。また、ＢＥＴ比表面積が１０ｍ2 ／ｇ以上、９００ｍ2 ／ｇ未満の多孔質のものが好ましい。
【００２６】
無機微粒子は、オイル吸収層中３質量％以上、３０質量％未満、好ましくは５質量％以上、１５質量％未満の割合となるように樹脂エマルジョン中に添加され、塗工液とされる。塗工液は樹脂基材１上にワイヤーバー、ハケ塗り、ローラコート、エアスプレー、エアレススプレー、静電スプレー、カーテンフローコーター、浸漬コート等により、乾燥厚５μｍ以上、４０μｍ未満で塗布・乾燥され、オイル吸収層２とされる。
【００２７】
このような塗工方法によってオイル吸収層を形成すると、層中に無機微粒子が起点となった亀裂や空隙が生じ、また、微粒子自体の細孔も含めキャリア液に対する吸収性を発現するものと考えられる。
【００２８】
次に、オイル吸収層２上に、導電層３を設ける。導電層３は導電性付与材料を含む塗工材料を使用して形成される。導電性付与材料としては、ポリチオフェン、ポリピロール、ポリアニリン等の有機導電性ポリマーや酸化錫、インジウム−スズ酸化物、アンチモン複酸化物等の無機導電材料が例示される。導電性付与材料を含む塗工材料は、ワイヤーバー、ナイフコーター、スクイズコーター、エアドクターコーター、ブレードコーター、カーテンコーター等の塗工手段により塗工されるとよい。また、図３では片面のみの塗工となっているが、両面印字対応できるように、もう片面にも同様に塗工してもよい。
【００２９】
導電層の平均膜厚は０．５μｍ以上、６μｍ未満である。０．５μｍより薄いと導電性が不充分となり、また、６μｍより厚いと、キャリア液に対する吸収性が低下するので好ましくない。
【００３０】
導電層の表面抵抗率は、１×１０5 Ω／□以上、１×１０11Ω／□未満、好ましくは１×１０6 Ω／□以上、１×１０9 Ω／□未満とするとよい。導電層の表面抵抗率が１×１０5 Ω／□未満であると、過電流となり転写に必要な電界をトナーに付与できないという問題があり、また、１０11Ω／□より大きいと、電流が流れにくいため転写に必要な電界をトナーに付与できないという問題がある。
【００３１】
また、樹脂基材１とオイル吸収層２、およびオイル吸収層２と導電層３の間に、プライマー層を設けて層間の密着性を向上させてもよいが、その膜厚は１μｍ程度であり、オイル吸収層、導電層の各特性を損なわない程度とするとよい。
【００３２】
（液体現像剤）
本発明における液体現像剤は、０．５ｍＰａ・ｓ以上、１，０００ｍＰａ・ｓ未満（２５℃）の粘度を有する液状シリコーン油中に、少なくともバインダー樹脂と顔料を分散したもので、１００ｍＰａ・ｓ以上、１０，０００ｍＰａ・ｓ未満（２５℃）の粘度を有するものである。
【００３３】
液状シリコーン油は、キャリア液であり、直鎖状構造の液状シリコーン、環状構造の液状シリコーン、分岐鎖状構造の液状シリコーン、またはそれらの組合せからなる群より選択され、ＨＡＡＫＥ  ＲｈｅｏＳｔｒｅｓｓ  ＲＳ６００を用いて２５℃での剪断速度が１０００（１／ｓ）の時の粘弾性が３０ｍＰａ・ｓ〜３００ｍＰａ・ｓのものてある。
【００３４】
液状シリコーン油としては、米国ダウ・コーニング社によるＤＣ  ２００  Ｆｌｕｉｄ（２０ｃＳｔ）、ＤＣ  ２００  Ｆｌｕｉｄ（１００ｃＳｔ）、ＤＣ  ２００  Ｆｌｕｉｄ（５０ｃＳｔ）、ＤＣ  ３４５  Ｆｌｕｉｄ等が例示される。
【００３５】
顔料としては、ニグロシン、フタロシアニンブルー、キナクリドン等の有機系着色剤、また、カーボンブラック、酸化鉄等の無機系着色剤が例示され、また、バインダー樹脂としては、エポキシ樹脂、ポリアクリレート、ポリエステル、またはこれらのコポリマー、アルキド樹脂、ロジン、ロジンエステル、変性エポキシ樹脂、ポリビニルアセテート樹脂、スチレン−ブタジエン樹脂、環化ゴム、エチレン−酢酸ビニルコポリマー、ポリエチレン等が例示される。
【００３６】
顔料とバインダー樹脂とは液状シリコーン油中に直接分散されてもよいが、好ましくは顔料とバインダー樹脂とを溶融混練して得られるバインダー樹脂で被覆された顔料とされるとよい。
【００３７】
樹脂被覆顔料としては、エポキシ樹脂で被覆されたＡｒａｌｄｉｔｅ  ６０８４（チバ・ガイギー社によるＣ．Ｉ．Ｐｉｇｍｅｎｔ  Ｂｌｕｅ  １５：３）、Ｔｉｎｔａｃａｒｂ  ４３５（キャボット・コーポレーション社によるＣ．Ｉ．Ｐｉｇｍｅｎｔ  Ｂｌａｃｋ  ７）、Ｉｒｇａｌｉｔｅ  Ｒｕｂｉｎｅ  ＫＢ４Ｎ（チバ・ガイギー社によるＣ．Ｉ．Ｐｉｇｍｅｎｔ  Ｒｅｄ  ５７）、Ｍｏｎｏｌｉｔｅ  Ｙｅｌｌｏｗ（ＩＣＩオーストラリアによるＣ．Ｉ．Ｐｉｇｍｅｎｔ  Ｙｅｌｌｏｗ  １）等が挙げられる。これらの被覆顔料は、適宜の割合で混合した後、溶融混練−粉砕して、マスターバッチとし、後述する液体現像剤の製造に使用するとよい。また、エポキシ樹脂を被覆した顔料の溶融混練に際してアルキル化ポリビニルピロリドンを添加してエポキシ樹脂と反応させ、被覆樹脂を変性エポキシ樹脂としたマスターバッチとしてもよい。
【００３８】
分散剤としては、ビニル基、カルボン酸基、ヒドロキシル基、アミン基から選ばれる官能基を有するポリシロキサンであり、直鎖状ポリシロキサン、環状ポリシロキサン、分岐鎖状ポリシロキサン、またそれらの組合せより選択される。例えばＥｌａｓｔｓｉｌ  Ｍ４６４０Ａ（ワッカー・ケミカル社製、ビニル官能基を有するポリシロキサンポリマー）、Ｆｉｎｉｓｈ  ＷＲ１１０１（ワッカー・ケミカル社製、アミン官能基を有するポリシロキサンポリマー）が例示され、粘度が９０，０００ｍＰａ・ｓ（２５℃）以下のものが例示される。官能基を有するポリシロキサンは、官能基を介して着色樹脂粒子の表面に結合または吸着し、それによって、液状シリコーン油との相溶性を着色粒子に与えるものである。
【００３９】
また、本発明の液体現像剤には、必要に応じて金属石鹸、脂肪酸、レシチン等の電荷制御剤を含むことができ、例えばＮｕｘｔｒａ  ６％  Ｚｉｒｃｏｎｉｕｍ（クリアノバ社にぱるオクタン酸ジルコニウム）等が例示される。
【００４０】
本発明の液体現像剤は、上記で得たマスターバッチと分散剤と液状シリコーン油とをボールミルで微粉砕、混合して調製され、１００ｍＰａ・ｓ以上、１０，０００ｍＰａ・ｓ未満（２５℃）の粘度を有するものとされるとよい。トナー固形分濃度は、４０質量％以下、好ましくは１０質量％以上、２５質量％未満とするとよい。
【００４１】
本発明の液体現像剤は、特表２００３−５０８８２６に記載される液体現像剤を使用するものであり、詳細はその記載が参照されるが、本発明にあっては、その液体現像剤におけるバインダー樹脂のガラス転移点（Ｔｇ）が４０℃以上、７０℃未満のものが好ましい。
【００４２】
本発明で用いる画像形成方法について、図２に基づいて説明する。
【００４３】
図２は、本発明の記録媒体、液体現像剤を使用する画像形成装置を構成する主要構成要素を示した図である。画像形成装置の中央部に配置された転写媒体としての中間転写ベルト４０に対し、現像部としての現像装置３０Ｙ，３０Ｍ，３０Ｃ，３０Ｋは、画像形成装置の下方部に配置され、転写部としての二次転写部６０、定着ユニット９０などの構成は画像形成装置の上方部に配置されている。特に、定着ユニット９０が、中間転写ベルト４０上方にレイアウトされることにより、画像形成装置全体としての設置面積を抑制することが可能となっている。
【００４４】
潜像担持体としての感光体１０Ｙ，１０Ｍ，１０Ｃ，１０Ｋの周辺は、トナーによる画像を形成するために、コロナ帯電器１１Ｙ，１１Ｍ，１１Ｃ，１１Ｋ、ＬＥＤアレイなどの露光ユニット１２Ｙ，１２Ｍ，１２Ｃ，１２Ｋ等を備えている。コロナ帯電器１１Ｙ，１１Ｍ，１１Ｃ，１１Ｋにより、感光体１０Ｙ，１０Ｍ，１０Ｃ，１０Ｋを一様に帯電させ、露光ユニット１２Ｙ，１２Ｍ，１２Ｃ，１２Ｋにより、入力された画像信号に基づいて露光を行い、帯電された感光体１０Ｙ，１０Ｍ，１０Ｃ，１０Ｋ上に静電潜像を形成する。
【００４５】
現像装置３０Ｙ，３０Ｍ，３０Ｃ，３０Ｋは、概略、現像剤担持体としての現像ローラー２０Ｙ，２０Ｍ，２０Ｃ，２０Ｋ、イエロー（Ｙ）、マゼンタ（Ｍ）、シアン（Ｃ）、ブラック（Ｋ）からなる各色の液体現像剤を貯蔵する現像剤容器（リザーバ）３１Ｙ，３１Ｍ，３１Ｃ，３１Ｋ、これら各色の液体現像剤を現像剤容器３１Ｙ，３１Ｍ，３１Ｃ，３１Ｋから現像ローラー２０Ｙ，２０Ｍ，２０Ｃ，２０Ｋに塗布する塗布ローラーである現像剤供給部材としてのアニロックスローラー３２Ｙ，３２Ｍ，３２Ｃ，３２Ｋ等を備え、各色の液体現像剤により感光体１０Ｙ，１０Ｍ，１０Ｃ，１０Ｋ上に形成された静電潜像を現像する。
【００４６】
一次転写部５０Ｙ，５０Ｍ，５０Ｃ，５０Ｋは、感光体１０Ｙ，１０Ｍ，１０Ｃ，１０Ｋ上に形成された像を、感光体１０Ｙ，１０Ｍ，１０Ｃ，１０Ｋと一次転写ローラー５１Ｙ，５１Ｍ，５１Ｃ，５１Ｋとのニップ部を介して、中間転写ベルト４０に転写する部分である。
【００４７】
中間転写ベルト４０は、シームレスなゴム等の弾性部材で形成されたベルトであり、ベルト駆動ローラー４１とテンションローラー４２に張架され、１次転写部５０Ｙ、５０Ｍ、５０Ｃ、５０Ｋで感光体１０Ｙ、１０Ｍ、１０Ｃ、１０Ｋと当接しながらベルト駆動ローラー４１により回転駆動される。１次転写部５０Ｙ、５０Ｍ、５０Ｃ、５０Ｋは、感光体１０Ｙ、１０Ｍ、１０Ｃ、１０Ｋと中間転写ベルト４０を挟んで１次転写ローラー５１Ｙ、５１Ｍ、５１Ｃ、５１Ｋが対向配置され、感光体１０Ｙ、１０Ｍ、１０Ｃ、１０Ｋとの当接位置を転写位置として、現像された感光体１０Ｙ、１０Ｍ、１０Ｃ、１０Ｋ上の各色のトナー像を中間転写ベルト４０上に順次重ねて転写し、フルカラーのトナー像を形成する。
【００４８】
テンションローラー４２は、ベルト駆動ローラー４１などと共に中間転写ベルト４０を張架しており、中間転写ベルト４０のテンションローラー４２に張架されている箇所で、転写ベルトクリーニングブレード４５からなるクリーニング部が当接・配置され、中間転写ベルト４０上の残りトナー、キャリアをクリーニングするようになっている。
【００４９】
二次転写部６０は、転写部材としての二次転写ローラー６１を備えている。そして、二次転写ローラー６１は、ベルト駆動ローラー４１の回転につれて矢印で示す方向に回転するとともにバイアス発生部により、転写バイアスが印加されることにより、転写ニップで中間転写ベルト４０のトナー像を転写材搬送経路Ｌにて搬送される記録媒体（転写材）に転写する。
【００５０】
転写材搬送経路Ｌの二次転写部６０の下流には、転写材搬送装置２３０、吸引装置２７０が順次配列されており、記録媒体（転写材）を定着ユニット９０に搬送するようになっており、定着ユニット９０では、記録媒体（転写材）上に転写された単色のトナー像やフルカラーのトナー像を記録媒体（転写材）に融着させ定着させる。
【００５１】
画像形成装置に対する記録媒体（転写材）の供給は給紙装置（不図示）によって行われる。このような給紙装置にセットされた記録媒体（転写材）は、所定のタイミングにて一枚ごとに転写材搬送経路Ｌに送り出されるようになっている。転写材搬送経路Ｌでは、記録媒体（転写材）を二次転写位置まで搬送し、中間転写ベルト４０上に形成された単色のトナー現像像やフルカラーのトナー現像像を記録媒体（転写材）に転写する。
【００５２】
二次転写された記録媒体（転写材）は、上記のように、転写材搬送装置２３０を中心とした転写材搬送手段によって、さらに定着ユニット９０に搬送される。定着ユニット９０は、加熱ローラー９１と、この加熱ローラー９１側に所定の圧力で付勢された加圧ローラー９２とから構成されており、これらのニップ間に記録媒体（転写材）を挿通させ、記録媒体（転写材）上に転写された単色のトナー像やフルカラーのトナー像を記録媒体に融着し定着させる。
【００５３】
本発明の記録媒体は、樹脂基材上にオイル吸収層、導電層を塗布形成されるものであり、その塗布機構例を図３に示す。図３に示すように、記録媒体Ｓは、樹脂基材１上にオイル吸収層形成用塗工剤２′を塗布ローラーＲを介して塗工した後、ロッドｒを介して導電性付与塗料３′をスプレーコーターＣにより塗布し、乾燥機Ｋにより乾燥されて得られるもので、得られた記録媒体は、図２における記録媒体（転写材Ｓ）として、印字用途に使用される。
【００５４】
以下、実施例を説明するが、本発明において、ガラス転移点（Ｔｇ）は示差熱量計「ＤＳＣ−２２０Ｃ」を使用し、下記の条件で測定する。
サンプル重量：１０ｍｇ
測定温度：２０℃（測定開始温度）〜２００℃（測定終了温度）、昇温速度：１０℃／ｍｉｎ．
Ｔｇ：１回昇温させて前履歴を除去した後のＤＳＣ曲線から、ガラス転移点に相当する吸熱が生じた吸熱カーブのショルダー位置における温度とした。
【００５５】
また、体積平均粒子径は、Ｍｉｃｒｏｔｒａｃ  ＭＴ３０００ＩＩを使用し、下記の条件で測定する。
粒子屈折率：  １．８１
溶媒屈折率：  １．３９１
溶媒：ＫＦ−９６Ｌ−２ＣＳ（信越化学工業社製）
粒子形状は非球形の条件で解析。
【００５６】
（実施例１）
下記組成
・  シリカ（商品名：ファインシールＸ−６０、トクヤマ社製、平均体積一次粒子径５．９ｎｍ、ＢＥＴ比表面積２９０ｍ2 ／ｇ）          ・・・      ２０質量部
・  ポリエーテル系カチオン性水性ポリウレタン樹脂エマルジョン（商品名：スーパーフレックス６００、第一工業製薬製）                ・・・      ８０質量部
における樹脂エマルジョンにシリカを添加し、混合分散して塗工液とした。なお、塗工液中の水分量は７０質量部である。
【００５７】
ＰＥＴシート（１２０μｍ厚、商品名：バックプリントＥ、桜井株式会社製）上に、上記で得た塗工液をワイヤーバーで乾燥膜厚３０μｍとなるように塗工し、オーブン乾燥機（商品名：ＤＫ４００、ヤマト化学社製）で、１００℃、５分間乾燥させ、オイル吸収層を形成した。オイル吸収層を観察すると、層中に無数の亀裂や空隙が形成されているのが確認できる。
【００５８】
ついで、オイル吸収層上に、下記組成の導電性付与塗料１
・  アンチモン複酸化物（三菱マテリアル社製）      ・・・    ３．１質量％
・  重合脂肪酸系ポリエステルアミドブロック共重合体・・・    ０．８質量％
・  イソプロパノール                              ・・・  １２．４質量％
・  １−ブタノール                                ・・・  ８０．５質量％
・  炭酸ガス                                      ・・・    ３．２質量％
をスプレー塗布して、乾燥膜厚６μｍの導電層を形成し、記録媒体を作製した。表面抵抗率は、１．２６×１０8 Ω／□であった。
【００５９】
（実施例２）
実施例１の記録媒体の作製において、導電層として、下記組成の導電性付与塗料２
・  ３，４−ポリエチレン・ジオキシチオフェン    ・・・        ３質量％
・  水                                          ・・・      ９７質量％
をワイヤバーにより塗布し、乾燥膜厚１μｍの導電層を形成し、記録媒体を作製した。表面抵抗率は、２．６５×１０5 Ω／□であった。
【００６０】
（実施例３）
実施例１の記録媒体の作製において、導電層として、下記組成の導電性付与塗料３
・  ポリアニリン                                ・・・        １質量％
・  ポリエステル樹脂混合物                      ・・・      １０質量％
・  水                                          ・・・      ８９質量％
をワイヤバーにより塗布し、乾燥膜厚０．５μｍの導電層を形成し、記録媒体を作製した。表面抵抗率は、５．４５×１０10Ω／□であった。
【００６１】
（比較例１）
実施例１において、オイル吸収層は設けたが、導電層を設けないで記録媒体とした。
【００６２】
（比較例２）
実施例１において、オイル吸収層、導電層を共に設けないで、樹脂基材のみを記録媒体とした。
【００６３】
（液体現像剤の作製）
・  Ａｒａｌｄｉｔｅ  ＧＴ６０８４（チバ・ガイギー社製によるＣ．Ｉ．Ｐｉｇｍｅｎｔ  Ｂｌｕｅ  １５：３）                    ・・・          ８０質量部
・  Ｉｒｇａｌｉｔｅ  Ｒｕｂｉｎｅ  ＫＢ４Ｎ（チバ・ガイギー社製によるＣ．Ｉ．Ｐｉｇｍｅｎｔ  Ｒｅｄ  ５７）                ・・・          ２０質量部
を加熱溶融して混練した後、ハンマーミルで粗粉砕し、さらにブレンダーで粉砕してマスターバッチを作製した。
・  得られたマスターバッチ                      ・・・      １２５質量部
・  分散剤：Ｆｉｎｉｓｈ  ＷＲ１１０１（ワッカーケミカル社製、アミン官能基を有するポリシロキサンポリマー）                      ・・・          ５質量部
・  液状シリコーン油：ＤＣ  ２００  Ｆｌｕｉｄ（５０ｃＳｔ）米国ダウ・コーニング社製                                            ・・・      ３７０質量部
をジルコニアビーズφ１０を収納した２リットルサイズのアルミナポッドに入れ、ボールミルで回転速度１００ｒｐｍ、１５０時間、微粉砕、混合することにより液体現像剤を調製した。顔料含有樹脂粒子の平均粒子径は１．７μｍであった。また、ガラス転移点（Ｔｇ）を測定したところ、５６℃であった。
【００６４】
図２に示す画像形成装置に、上記で作製した液体現像剤をセットすると共に、実施例１〜３、比較例１、２で得た記録媒体にベタ画像を印字した。
【００６５】
作像条件は、接地電位にある感光体１０と現像ローラ２０間に現像電圧として現像ローラー２０側に＋４５０ＶのＤＣバイアスを印加して、プロセス速度２５０ｍｍ／ｓ、スコロトロンの印加電圧５．５ｋＶ、メッシュ電極電位６００Ｖ、現像ローラ上の液体現像剤の付着量を０．７５ｍｇ／ｃｍ2 になるようにアニロックスローラ３２（現像ローラに対して逆回転してしいる）と現像ローラの各ローラ回転速度を調節した。現像ローラーのアニロックスローラへの食い込みは０．２ｍｍである。作像時の１次転写電圧として１次転写ローラー５１を−４００Ｖ、２次転写電圧として二次転写ローラー６１を３．０ｋＶに設定し、転写及び定着を行った。
【００６６】
なお、図２の画像形成装置においては、定着に際しては定着ローラを使用する場合を示しているが、本実施例では、定着方式として下記の如きオーブン定着を採用し、画質評価に供した。
（定着方式）
オーブン定着（１０００Ｗ赤外線ヒータ  ３本、間隔１００ｍｍ設置、記録媒体との距離４０ｍｍ、搬送速度１００ｍｍ／ｓｅｃ）で定着。
【００６７】
画像形成された各記録媒体を１００℃のオーブン乾燥機（商品名：ＤＫ４００、ヤマト化学社製）に５分間投入した。
【００６８】
得られた印字物について、下記の評価を行なった。
（表面抵抗率）
抵抗率計ハイレスタ（三菱化学アナリティック社製）により測定する。
【００６９】
計測条件：ＵＲプローブ使用、付与電圧５００Ｖ
（吸油性）
サンプル上にシリコンオイル（信越シリコーン社製、ＫＦ−９６−５０ＣＳ）を滴下し、吸収の有無を目視で確認した。
（転写効率）
二次転写部のバックアップローラを接地電位に接続し、一方で、記録媒体の導電層表面に電位を付与するためのブラシ電極を接触させる。ブラシ電極に電圧を加え、電界を発生させることで、記録媒体に現像剤を転写させた後、下記の計算方法で転写効率を得る。
【００７０】
中間転写媒体上の転写前の現像剤のＯＤ値をＯＤblt 、記録媒体に転写した後に中間転写媒体上に残った現像剤のＯＤ値をＯＤrestとする。
ＯＤ値は、中間転写媒体上の現像剤をメンティングテープにテープ転写したものを上質紙に張り付け、Ｘ−Ｌｉｔｅ濃度計により計測することにより得た。中間転写媒体上の現像剤が一回のテープ転写では取りきれない時には繰り返しテープ転写を行ない、下記計算式より求めた。
ＯＤblt （もしくはＯＤrest）＝ＯＤ1 ＋ＯＤ2 ・・・・＋ＯＤn （ＯＤn が０．１以下になるまでｎ回繰り返し）
転写効率＝（ＯＤblt −ＯＤrest）÷（ＯＤblt −０．０８×ｎ）×１００
中間転写媒体上に現像剤膜厚０．２ｇ／ｃｍ2 、ブラシ電極に加える電圧を０Ｖ〜−１０ｋＶとし、その条件範囲で得られる転写効率のうち、最大のものを結果とした。
【００７１】
（定着性）
サンプル上に液体現像剤を０．５ｇ／ｃｍ2 で塗布した後、１００℃のオーブンで５分間加熱した。その後、メンディングテープをトナー塗布面に貼り付け、テープ上のＯＤt 値を計測した。貼り付けたテープ上で１ｋｇのおもりを２回往復させた後、メンディングテープを剥がし、剥がしたテープをＪ紙（富士ゼロックス社製）に貼り付け、テープを付着したトナーのＯＤs 値を計測した。
定着率＝（ＯＤt −ＯＤs ）÷（ＯＤt −０．０８）×１００
より定着率を求めた。
【００７２】
結果を下記の表に示す。
【００７３】
【表１】
2012163761.tif 000003
【産業上の利用可能性】
【００７４】
本発明は、液体電子写真方式用であって、定着性、転写効率に優れた記録媒体を提供できる。
【符号の説明】
【００７５】
１…樹脂基材、２…オイル吸収層、３…導電層、１０Ｙ，１０Ｍ，１０Ｃ，１０Ｋ…感光体、１１Ｙ，１１Ｍ，１１Ｃ，１１Ｋ…コロナ帯電器、１２Ｙ，１２Ｍ，１２Ｃ，１２Ｋ…露光ユニット、１３Ｙ…第１感光体スクイーズローラー、１３Ｙ’…第２感光体スクイーズローラー、１８Ｙ…感光体クリーニングブレード、２０Ｙ，２０Ｍ，２０Ｃ，２０Ｋ…現像ローラー、３０Ｙ，３０Ｍ，３０Ｃ，３０Ｋ…現像装置（現像部）、３１Ｙ，３１Ｍ，３１Ｃ，３１Ｋ…現像剤容器、３２Ｙ，３２Ｍ，３２Ｃ，３２Ｋ…アニロックスローラー（現像剤供給部材）、３３Ｙ…規制ブレード、３４Ｙ…オーガ、４０…中間転写ベルト（転写媒体・像担持体）、４１…ベルト駆動ローラー、４２…テンションローラー、４５…中間転写ベルトクリーニングブレード、５０…一次転写部、５１…一次転写ローラー、６０…二次転写部・転写部（転写部）、６１…二次転写ローラー・転写ローラー（転写部材）、９０…定着ユニット、９１…加熱ローラー、９２…加圧ローラー、２３０…転写材搬送装置、２７０…吸引装置、Ｓ…記録媒体（転写材）
【図１】
2012163761.tif 000004
【図２】
2012163761.tif 000005
【図３】
2012163761.tif 000006